НАГРЕВАЮЩЕЕ УСТРОЙСТВО, СНАБЖЕННОЕ САМООЧИЩАЮЩИМСЯ ПОКРЫТИЕМ, И СПОСОБ ЕГО ИЗГОТОВЛЕНИЯ

1. Нагревающее устройство (1), содержащее металлическое основание (2), по меньшей мере, участок которого снабжен самоочищающимся покрытием (4), находящимся в контакте с окружающим воздухом, причем указанное покрытие (4) содержит по меньшей мере один катализатор окисления, выбранный из оксидов металлов платиновой группы, и по меньшей мере одну добавку к указанному катализатору окисления, выбранную из оксидов редкоземельных металлов, отличающееся тем, что указанное самоочищающееся покрытие (4) представляет собой двухслойное покрытие, содержащее:
- внутренний слой (3), по меньшей мере, частично покрывающий металлическое основание (2) и содержащий указанную добавку, и
- внешний слой (4), находящийся в контакте с окружающим воздухом и содержащий указанный катализатор окисления.
2. Устройство по п.1, отличающееся тем, что добавка выбрана из группы, включающей: оксиды церия, оксиды иттрия и их смеси.
3. Устройство по п.1 или 2, отличающееся тем, что катализатор окисления выбран из группы, включающей: оксиды палладия, оксиды платины и их смеси.
4. Устройство по п.1 или 2, отличающееся тем, что указанное самоочищающееся покрытие (4) представляет собой двухслойное покрытие, содержащее внутренний слой (3) оксида церия или оксида иттрия и внешний слой (4) оксида палладия.
5. Устройство п.1 или 2, отличающееся тем, что толщина внешнего слоя (4), измеряемая способом спектроскопии резерфордовского обратного рассеяния (RBS), составляет от 10 нм до 500 нм, предпочтительно, от 15 нм до 60 нм.
6. Устройство п.1 или 2, отличающееся тем, что толщина внутреннего слоя (3), измеряемая способом RBS, составляет от 30 нм до 60 нм.
7. Устройство по п.1 или 2, отличающееся тем, что оно дополнительно содержит промежуточный защитный слой (5), расположенный между металлическим основанием (2) и внутренним слоем (3) самоочищающегося покрытия (4), причем указанный промежуточный защитный слой (5) содержит материал, выбранный из группы, содержащей: сплавы алюминия, эмаль и их смеси, так что он образует основание, которое является каталитически инертным в отношении окисления.
8. Устройство по п.7, отличающееся тем, что указанный промежуточный защитный слой (5) выполнен из эмали.
9. Устройство по любому из пп.1, 2 или 8, отличающееся тем, что оно выполнено в форме подошвы утюга, содержащей гладящую поверхность, и тем, что самоочищающееся покрытие покрывает гладящую поверхность.
10. Устройство по любому из пп.1, 2 или 8, отличающееся тем, что оно представляет собой устройство для приготовления пищи, содержащее стенки, выполненные с возможностью контакта с загрязнениями органического происхождения, причем указанное самоочищающееся покрытие покрывает указанные стенки.
11. Способ изготовления нагревающего устройства (1), содержащего металлическое основание (2), по меньшей мере участок которого снабжен самоочищающимся покрытием (4), включающий в себя этапы, на которых:
i. поверхность металлического основания (2), подлежую нанесению покрытия, нагревают до температуры от 300°С до 400°С в печи или под воздействием инфракрасного излучения;
ii. на поверхности металлического основания (2), подлежащего насению покрытия, распыляют раствор предшественника катализатора окисления, причем указанный предшественник катализатора окисления выбирают из солей металлов платиновой группы, получая слой (4) самоочищающегося покрытия;
iii. поверхность металлического основания (2), снабженную слоем самоочищающегося покрытия (4), прокаливают в печи или под воздействием инфракрасного излучения в течение нескольких минут, причем указанный способ отличается тем, что в указанный слой (4) самоочищающегося покрытия дополнительно вводят добавку, выбранную из оксидов редкоземельных металлов.
12. Способ по п.11, отличающийся тем, что введение добавок и прикрепление указанного слоя (4) самоочищающегося покрытия осуществляют в ходе этапа ii посредством добавления к раствору предшественника катализатора окисления предшественника добавки, выбранного из солей редкоземельных металлов, с тем, чтобы сформировать однослойный слой (4) самоочищающегося покрытия.
13. Способ по п.11, отличающийся тем, что введение добавок и прикрепление указанного слоя (4) самоочищающегося покрытия осуществляют между этапами i и ii следующим образом:
i.1 раствор предшественника добавки, выбранного из солей редкоземельных металлов, распыляют по поверхности металлического основания (2), подлежащего нанесению покрытия, для того, чтобы сформировать внутренний слой (3) покрытия;
i.2 поверхность металлического основания (2), покрытую внутренним слоем (3), снова нагревают до температуры от 250°С до 400°С в печи под воздействием инфракрасного излучения.
14. Способ по любому из пп.11-13, отличающийся тем, что соли добавки или соли катализатора окисления являются ацетатами, хлоридами или нитратами.